(57)【特許請求の範囲】
【請求項１】
第一フィルム基材及び該第一フィルム基材上に形成されたマット層を含む光学フィルムと、前記光学フィルムの前記第一フィルム基材側の面上に形成されたバリア層と、を備え、
前記マット層は微粒子を含有し、
少なくとも一部の前記微粒子が前記マット層の前記第一フィルム基材と反対側の表面に突出しており、
突出した前記微粒子の割合が１０％以上であり、
前記微粒子の平均粒子径が０．５μｍ以上１０．０μｍ以下であり、
前記微粒子の硬さが、ロックウェルＲ硬さスケールで１００以下である、光学バリアフィルム。
【請求項２】
第一フィルム基材及び該第一フィルム基材上に形成されたマット層を含む光学フィルムと、第二フィルム基材及びバリア層を含むバリア複合層と、を備え、
前記バリア複合層は、前記光学フィルムの前記第一フィルム基材側の面上に形成されており、
前記マット層は微粒子を含有し、
少なくとも一部の前記微粒子が前記マット層の前記第一フィルム基材と反対側の表面に突出しており、
前記微粒子の平均粒子径が０．５μｍ以上１０．０μｍ以下であり、
前記微粒子の硬さが、ロックウェルＲ硬さスケールで１００以下である、光学バリアフィルム。
【請求項３】
前記マット層はさらに、四級アンモニウム塩化合物、導電性高分子、及び金属酸化物からなる群より選択される少なくとも１種の導電性材料を含有する、請求項１又は２に記載の光学バリアフィルム。
【請求項４】
前記マット層の表面抵抗率が１．０×１０１３Ω／□以下である、請求項１〜３のいずれか一項に記載の光学バリアフィルム。
【請求項５】
前記バリア層は、ＳｉＯｘ（１．０≦ｘ≦２．０）で表されるシリコン酸化物からなる無機蒸着薄膜層を含む、請求項１〜４のいずれか一項に記載の光学バリアフィルム。
【請求項６】
色変換層と、該色変換層を挟むように配置された二つの保護フィルムと、を備え、
前記二つの保護フィルムの少なくとも一方が、請求項１〜５のいずれか一項に記載の光学バリアフィルムであり、
前記光学バリアフィルムは、前記マット層が前記色変換層と反対側を向くように配置されている色変換フィルム。
【請求項７】
光源と、導光板と、該導光板上に配置された請求項６に記載の色変換フィルムと、を備え、
前記色変換フィルムは、前記マット層が前記導光板と接するように配置されている、バックライトユニット。
【発明の詳細な説明】
【技術分野】
【０００１】
本発明は、光学フィルム、並びに、それを用いた光学バリアフィルム、色変換フィルム及びバックライトユニットに関する。
【背景技術】
【０００２】
液晶ディスプレイ等の電子デバイスでは、種々の光学フィルムが用いられ、製造工程において他の部材と重ねられる。このため、光学フィルムには、隣接するフィルムとのブロッキングを抑制するために、しばしばマット層が設けられていた（例えば、特許文献１参照）。
【先行技術文献】
【特許文献】
【０００３】
【特許文献１】特許第３７９０５７１号公報
【発明の概要】
【発明が解決しようとする課題】
【０００４】
しかし、マット層と他の部材とを重ね合わせると、マット層上の凹凸形状により他の部材を傷付ける場合があり、また、マット層自身が傷付く場合があった。本発明は上記問題に鑑みてなされたものであり、他の部材とのブロッキングを抑制しつつ、マット層及び他の部材の傷付きを抑制することが可能な光学フィルム、並びに、それを用いた光学バリアフィルム、色変換フィルム及びバックライトユニットを提供することを目的とする。
【課題を解決するための手段】
【０００５】
本発明は、第一フィルム基材と、該第一フィルム基材上に形成されたマット層と、を備え、上記マット層は微粒子を含有し、少なくとも一部の上記微粒子が上記マット層の上記第一フィルム基材と反対側の表面に突出しており、上記微粒子の平均粒子径が０．５μｍ以上１０．０μｍ以下であり、上記微粒子の硬さが、ロックウェルＲ硬さスケールで１００以下である、光学フィルムを提供する。上記構成を備える光学フィルムは、光学フィルムと接する他の部材とのブロッキングを抑制しつつ、マット層及び他の部材の傷付きを抑制することができる。
【０００６】
上記マット層はさらに、四級アンモニウム塩化合物、導電性高分子、及び金属酸化物からなる群より選択される少なくとも１種の導電性材料を含有することが好ましい。マット層が上記導電性材料を含有することにより、表面抵抗率が低下したマット層を得ることができる。
【０００７】
上記マット層の表面抵抗率が１．０×１０１３Ω／□以下であることが好ましい。マット層の表面抵抗率が上記範囲内にあることにより、マット層に帯電防止性能を好適に付与することができる。
【０００８】
本発明はまた、バリア層と、上記光学フィルムと、を備え、上記バリア層が、上記光学フィルムの上記第一フィルム基材側の面上に形成されている、光学バリアフィルムを提供する。本発明はまた、第二フィルム基材及びバリア層を含むバリア複合層と、上記光学フィルムと、を備え、上記バリア複合層は、上記光学フィルムの上記第一フィルム基材側の面上に形成されている、光学バリアフィルムを提供する。これらの構成を備える光学バリアフィルムは、光学バリアフィルムと接する他の部材とのブロッキングを抑制しつつ、マット層及び他の部材の傷付きを抑制することができる。
【０００９】
上記バリア層は、ＳｉＯｘ（１．０≦ｘ≦２．０）で表されるシリコン酸化物からなる無機蒸着薄膜層を含むことが好ましい。バリア層が上記無機蒸着薄膜層を含むことにより、光学バリアフィルムのバリア性能が向上する傾向がある。
【００１０】
本発明はさらに、色変換層と、該色変換層を挟むように配置された二つの保護フィルムと、を備え、上記二つの保護フィルムの少なくとも一方が、上記光学バリアフィルムであり、上記光学バリアフィルムは、上記マット層が上記色変換層と反対側を向くように配置されている色変換フィルムを提供する。上記構成を備える色変換フィルムは、例えば、バックライトユニットを構成する導光板と重ねても、導光板が傷付くことを抑制することができる。また、バリア層自身が傷付くことも抑制されることから、色変換層に空気及び水蒸気の侵入が適切に低減されて、色変換フィルムにおける色変換性能を長期間に亘って維持することができる。
【００１１】
本発明はさらに、光源と、導光板と、該導光板上に配置された上記色変換フィルムと、を備え、上記色変換フィルムは、上記マット層が上記導光板と接するように配置されている、バックライトユニットを提供する。上記構成を備えるバックライトユニットは、上記色変換フィルムが接する上記導光板が傷付くことを抑制することができる。また、上記バリア層自身が傷付くことも抑制されることから、上記色変換層に空気及び水蒸気の侵入が適切に低減されて、上記バックライトユニットから長期間に亘って良好な白色光を得ることができる。
【発明の効果】
【００１２】
本発明によれば、他の部材とのブロッキングを抑制しつつ、マット層及び他の部材の傷付きを抑制することが可能な光学フィルム、並びに、それを用いた光学バリアフィルム、色変換フィルム及びバックライトユニットを提供することができる。
【図面の簡単な説明】
【００１３】
【図１】本発明の一実施形態に係る光学フィルムの概略断面図である。
【図２】本発明の第一実施形態に係る光学バリアフィルムの概略断面図である。
【図３】本発明の第二実施形態に係る光学バリアフィルムの概略断面図である。
【図４】本発明の第三実施形態に係る光学バリアフィルムの概略断面図である。
【図５】本発明の第四実施形態に係る光学バリアフィルムの概略断面図である。
【図６】本発明の一実施形態に係る色変換フィルムの概略断面図である。
【図７】本発明の一実施形態に係るバックライトユニットの概略断面図である。
【発明を実施するための形態】
【００１４】
以下、本発明の実施形態について、図面を参照して詳細に説明する。なお、図面において、同一又は同等の要素には同じ符号を付し、重複する説明を省略する。
【００１５】
［光学フィルム］
図１は本発明の一実施形態に係る光学フィルムの概略断面図である。図１において、光学フィルム１０は、第一フィルム基材１２と、該第一フィルム基材１２上に形成されたマット層１４と、を備える。
【００１６】
（マット層）
マット層１４は微粒子１８を含有し、少なくとも一部の微粒子１８がマット層１４の第一フィルム基材１２と反対側の表面に突出している。マット層１４中の複数の微粒子１８のうちの少なくとも一部の微粒子がマット層１４の表面に突出していることにより、マット層１４は表面に凹凸形状を有することができる。マット層１４が第一フィルム基材１２と反対側の表面に凹凸形状を有する、すなわち、凹凸面１４Ａを有することにより、光学フィルム１０のマット層１４の表面上に他の部材を重ねた場合に、当該他の部材とのブロッキング（貼り付き）を抑制することができる。なお、微粒子１８がマット層１４の表面上に「突出する」とは、マット層１４の微粒子１８のない部分の表面を基準面として、微粒子１８の表面の少なくとも一部の領域が当該基準面外側に位置していればよい。突出した微粒子１８の表面はむき出しになっていてもよく、後述するバインダー樹脂等で覆われていてもよい。
【００１７】
微粒子１８の平均粒子径は０．５μｍ以上１０．０μｍ以下であり、２．０μｍ以上１０．０μｍ以下であることが好ましい。微粒子１８の平均粒子径が０．５μｍ以上であると、マット層１４とマット層１４と接する他の部材とのブロッキングの発生を抑制し易くなる。一方、微粒子１８の平均粒子径が１０．０μｍ以下であると、突出した微粒子１８によってマット層１４の表面の凹凸形状を小さく制御し易くなるので、マット層１４の凹凸面１４Ａと接する他の部材が傷付くことを抑制し易くなる。
【００１８】
マット層１４の厚さは０．５μｍ〜３０μｍであることが好ましい。本明細書において、マット層１４の厚さは、凹凸形状を含んだ平均の厚さとする。マット層１４の厚さは、ＪＩＳ  Ｋ５６００に則り、質量法により測定される。マット層１４が、この範囲の厚さを有すると、微粒子１８がマット層１４の表面に突出し易くなり、マット層１４に凹凸面１４Ａが形成され易くなる。
【００１９】
マット層１４中の微粒子１８の含有量は、マット層１４の全量を基準として２〜８０質量％であることが好ましく、５〜５０質量％であることがより好ましい。微粒子１８の含有量が２質量％以上であると、微粒子１８がマット層１４の表面に突出し易くなり、マット層１４とマット層１４と接する他の部材とのブロッキングの発生を抑制し易くなる。一方、微粒子１８の含有量が８０質量％以下であると、マット層１４の凹凸面１４Ａと接する他の部材が傷付くことを抑制し易くなる。
【００２０】
マット層１４に含有される微粒子１８のうち、マット層１４の表面に突出した微粒子１８の割合は、１０〜１００％であることが好ましく、５０〜１００％であることがより好ましい。突出した微粒子１８の割合が１０％以上であると、ブロッキングの発生を抑制し易くなる。
【００２１】
微粒子１８の硬さは、ロックウェルＲ硬さスケールで１００以下であり、９０以下であることが好ましい。微粒子１８のロックウェルＲ硬さスケールにおける硬さが１００以下であると、マット層１４の凹凸面１４Ａと接する他の部材が突出した微粒子１８によって傷付くことを抑制し易くなる。また、同様の観点から、微粒子１８の硬さは、ロックウェルＭ硬さスケールにおいて、５０以下であることが好ましい。本明細書において、ロックウェルＲ硬さスケールでの硬さをＨＲＲと称し、ロックウェルＭ硬さスケールでの硬さをＨＲＭと称し、硬さスケールに関係なく単にロックウェル硬さと称することがある。
【００２２】
微粒子１８は、ロックウェル硬さが上記範囲内にあれば特に限定されず、無機微粒子であってもよく、有機微粒子であってもよい。ロックウェル硬さを上記範囲内とするためには、微粒子１８は有機微粒子であることが好適である。有機微粒子としては、例えば、ポリプロピレン等のポリオレフィン樹脂；ナイロン等のポリアミド樹脂；アクリルウレタン樹脂；スチレン樹脂；ウレタン樹脂；ベンゾグアナミン樹脂；シリコーン樹脂；アクリル樹脂等が挙げられる。微粒子１８は、ポリオレフィン樹脂、ポリアミド樹脂、ウレタン樹脂、及びシリコーン樹脂からなる群より選択される少なくとも１種の有機微粒子であることがより好ましく、ポリプロピレン樹脂粒子又はウレタン樹脂粒子であることがさらに好ましい。また、微粒子１８が有機微粒子であると、微粒子１８が球状粒子となり易く、また、滑らかな凹凸形状への形状制御が容易となる。微粒子１８は、１種単独で使用されてもよく、複数種を組み合わせて使用されてもよい。なお、マット層１４は、本発明の効果を阻害しない範囲において、微粒子１８以外に、ロックウェル硬さが上記範囲内にない粒子を含有することもできる。
【００２３】
マット層１４は導電性材料を含有していてもよい。マット層１４が導電性材料を含有すると、マット層１４の表面抵抗率が低下する傾向がある。マット層１４の表面抵抗率は１．０×１０１３Ω／□以下であることが好ましい。マット層１４の表面抵抗率が１．０×１０１３Ω／□以下であると、マット層１４に帯電防止性能が好適に付与されるので、マット層１４への塵埃等の付着又は混入が減少する傾向がある。このため、バックライトユニットの製造工程などにおいて、塵埃に起因するマット層１４又は他の部材の傷付きが減少する傾向がある。導電性材料としては、例えば、四級アンモニウム塩化合物、導電性高分子、金属酸化物等が挙げられる。導電性材料は、１種単独で使用されてもよく、複数種を組み合わせて使用されてもよい。
【００２４】
四級アンモニウム塩化合物は四級アンモニウム塩を官能基として分子内に有する化合物であり、例えば、四級アンモニウム塩を官能基として分子内に有する（メタ）アクリレート化合物である。四級アンモニウム塩を官能基として分子内に有する（メタ）アクリレート化合物は、例えば、四級アンモニウム塩を官能基として分子内に有する多価アルコールの（メタ）アクリル酸エステル（すなわち、四級アンモニウム塩（メタ）アクリレートエステル化合物）、又は、ジイソシアネート、多価アルコール、及び（メタ）アクリル酸のヒドロキシアルキルエステル等の反応物（すなわち、四級アンモニウム塩ウレタン（メタ）アクリレート化合物）等であることができる。また、四級アンモニウム塩化合物には、アクリレート系の官能基を有するポリエーテル樹脂、ポリエステル樹脂、エポキシ樹脂、アルキッド樹脂、スピロアセタール樹脂、ポリブタジエン樹脂、ポリチオールポリエン樹脂等を使用することもできる。四級アンモニウム塩は四級アンモニウムカチオンとアニオンとを備える。四級アンモニウム塩のアニオンとしては、例えば、Ｃｌ−、Ｂｒ−、Ｉ−、Ｆ−、ＨＳＯ４−、ＳＯ４２−、ＮＯ３−、ＰＯ４３−、ＨＰＯ４２−、Ｈ２ＰＯ４−、ＳＯ３−、ＯＨ−等が挙げられる。
【００２５】
導電性高分子は、ポリアセチレン、ポリアニリン、ポリチオフェン、ポリピロール、ポリフェニレンサルファイド、ポリ（１，６−ヘプタジイン）、ポリビフェニレン（ポリパラフェニレン）、ポリパラフェニレンスルフィド、ポリフェニルアセチレン、ポリ（２，５−チエニレン）、及びこれらの誘導体から選ばれる１種又は２種以上の混合物からなることができる。
【００２６】
金属酸化物としては、例えば、酸化ジルコニウム、アンチモン含有酸化スズ（ＡＴＯ）、リン含有酸化スズ（ＰＴＯ）、スズ含有酸化インジウム、酸化アルミニウム、酸化セリウム、酸化亜鉛、アルミニウム含有酸化亜鉛、酸化スズ、リチウム塩、アンチモン含有酸化亜鉛、インジウム含有酸化亜鉛等が挙げられる。
【００２７】
導電性材料の粒子径は、例えば５００ｎｍ以下であり、１００ｎｍ以下であることが好ましい。導電性材料の粒子径が５００ｎｍ以下であると、導電性材料としてロックウェル硬さが上記範囲内にない粒子を用いたとしても、傷付き抑制の効果を損なうことなくマット層１４の表面抵抗率を低下させることができる傾向がある。マット層１４中の導電性材料の含有量は、マット層１４の表面抵抗率が所望の範囲となるように導電性材料の種類ごとに適宜設定される。なお、マット層１４と第一フィルム基材１２との密着性の観点から、マット層１４中の導電性材料の含有量は、３０質量％以下であってもよい。
【００２８】
図１において、マット層１４はさらにバインダー樹脂１６を含有している。バインダー樹脂１６は光学的透明性に優れた樹脂であり、熱可塑性樹脂の成形体であってもよく、熱硬化性樹脂又は放射線硬化性樹脂の硬化物であってもよい。バインダー樹脂を構成する樹脂としては、例えば、ポリエステル系樹脂、アクリル系樹脂、アクリルウレタン系樹脂、ポリエステルアクリレート系樹脂、ポリウレタンアクリレート系樹脂、エポキシアクリレート系樹脂、ウレタン系樹脂、エポキシ系樹脂、ポリカーボネート系樹脂、セルロース系樹脂、アセタール系樹脂、ポリエチレン系樹脂、ポリスチレン系樹脂、ポリアミド系樹脂、ポリイミド系樹脂、メラミン系樹脂、フェノール系樹脂、シリコーン系樹脂等が挙げられる。
【００２９】
バインダー樹脂１６が熱硬化性樹脂の硬化物である場合、熱硬化性樹脂の硬化物は該熱硬化性樹脂と硬化剤との反応物であってもよい。バインダー樹脂１６は水酸基を有する熱硬化性樹脂とイソシアネート硬化剤との硬化物であることが好ましい。この場合、イソシアネート硬化剤が有するイソシアネート基と熱硬化性樹脂の水酸基とが反応し、熱硬化性樹脂とイソシアネート硬化剤とが硬化することができる。
【００３０】
イソシアネート硬化剤は、ポリオール樹脂を架橋できる観点から、イソシアネート基を２つ以上有するイソシアネート硬化剤であることが好ましく、イソシアネート基を２つ有するジイソシアネート硬化剤であることがより好ましい。ジイソシアネート硬化剤としては、ヘキサメチレンジイソシアネート、キシリレンジイソシアネート等の脂肪族ジイソシアネート、トルエンジイソシアネート、ジフェニルメタンジイソシアネート等の芳香族ジイソシアネート、及びこれらの誘導体が挙げられる。
【００３１】
マット層１４は、例えば、マット層組成物を第一フィルム基材１２上に塗布し、必要に応じて塗膜を乾燥及び硬化する、又は、成形することにより、形成される。マット層組成物は、例えば、上述の微粒子１８、導電性材料、及び、熱可塑性樹脂、熱硬化性樹脂又は放射線硬化性樹脂を含んで構成される。マット層組成物は、さらに、溶剤、光重合開始剤、レベリング剤、又は滑剤を含んでいてもよい。マット層組成物の塗布には、例えば、ロールコーター、リバースロールコーター、グラビアコーター、マイクログラビアコーター、ナイフコーター、バーコーター、ワイヤーバーコーター、ダイコーター、ディップコーター等が用いられる。
【００３２】
マット層組成物が溶剤を含む場合、加熱又は送風により塗膜が乾燥される。加熱する場合の乾燥温度は、例えば、６０〜１００℃程度であり、乾燥時間は、例えば、１０秒〜１０分程度である。上記乾燥により塗膜から溶剤の多くが除去される。
【００３３】
マット層組成物が熱硬化性樹脂を含む場合、乾燥後の塗膜が加熱される。加熱温度は、例えば、５０〜１００℃程度であり、加熱時間は、例えば、１２時間〜３日程度である。上記加熱により塗膜が硬化する。
【００３４】
マット層組成物が放射線硬化性樹脂を含む場合、乾燥後の塗膜に放射線が照射される。放射線は、例えば、紫外線又は電子線であることができる。紫外線は、例えば、高圧水銀灯、低圧水銀灯、超高圧水銀灯、メタルハライドランプ、カーボンアーク、及びキセノンアーク等の光源から発生される。また、電子線は、例えば、コックロフトワルト型、バンデグラフ型、共振変圧型、絶縁コア変圧器型、直線型、ダイナミトロン型、及び高周波型等の各種電子線加速器から発生される。上記放射線照射により塗膜が硬化する。
【００３５】
（第一フィルム基材）
第一フィルム基材１２は、例えば、有機高分子フィルムであることができる。第一フィルム基材１２は透明であることが好ましく、具体的には、第一フィルム基材１２の全光線透過率が８０％以上であることが好ましい。第一フィルム基材１２としては、例えば、ポリエチレン、ポリプロピレン等のポリオレフィン系フィルム基材、ポリエチレンテレフタレート、ポリエチレンナフタレート等のポリエステル系フィルム基材、トリアセチルセルロース、ジアセチルセルロース、セロファン等のセルロース系フィルム基材、６−ナイロン、６，６−ナイロン等のポリアミド系フィルム基材、ポリメチルメタクリレート等のアクリル系フィルム基材、ポリスチレン系フィルム基材、ポリ塩化ビニル系フィルム基材、ポリイミド系フィルム基材、ポリビニルアルコール系フィルム基材、ポリカーボネート系フィルム基材、及びエチレンビニルアルコール系フィルム基材であることができる。
【００３６】
第一フィルム基材１２の厚さは、例えば、５μｍ以上３００μｍ以下であることが好ましい。第一フィルム基材１２の厚さが５μｍ以上であると、第一フィルム基材１２の強度が向上して、例えば、バックライトユニット作製工程等において、第一フィルム基材１２の取り扱いが容易となる傾向がある。一方、第一フィルム基材１２の厚さが３００μｍ以下であると、ロールｔｏロール方式による成膜工程時において、第一フィルム基材１２の取り扱いが容易となる傾向がある。
【００３７】
［光学バリアフィルム］
（第一実施形態）
図２は本発明の第一実施形態に係る光学バリアフィルムの概略断面図である。図２において、光学バリアフィルム２０は、バリア層２４と、光学フィルム１０と、を備える。バリア層２４は、光学フィルム１０の第一フィルム基材１２側の面上に形成されている。すなわち、光学バリアフィルム２０は、第一フィルム基材１２と、第一フィルム基材１２の一方の面上に形成されたマット層１４と、第一フィルム基材１２の他方の面上に形成されたバリア層２４と、を備えるということもできる。光学フィルム１０はマット層１４側の表面に凹凸形状を有する、すなわち、凹凸面１４Ａを有する。これにより、光学バリアフィルム２０の光学フィルム１０（マット層１４）の表面上に他の部材を重ねた場合に、当該他の部材とのブロッキングを抑制することができる。また、光学バリアフィルム２０を他の部材と重ねることがあっても、マット層１４及びマット層１４の凹凸面１４Ａと接する他の部材が突出した微粒子１８によって傷付くことを抑制できる。なお、バリア層２４は、密着層を介して、光学フィルム１０の第一フィルム基材１２側の面上に形成されていてもよい。
【００３８】
バリア層２４は気体の侵入を遮断できる層である。バリア層２４は無機薄膜層を含むことが好ましい。無機薄膜層は無機化合物を含み、金属又は金属酸化物を含むことが好ましい。上記金属としては、例えば、アルミニウム、銅、及び銀が挙げられる。また上記金属酸化物は、例えば、イットリウムタンタルオキサイド、アルミニウム酸化物、シリコン酸化物、及びマグネシウム酸化物等からなる群より選択される少なくとも１種の金属酸化物であることができ、安価であり、水蒸気等の侵入を遮断するバリア性能に優れる点から、シリコン酸化物であることが好ましい。シリコン酸化物はＳｉＯｘで表され、式中のｘは１．５以上２．０以下であることが好ましい。ｘが１．５以上、より好ましくは１．７以上であると、透明性が向上する傾向がある。また、ｘが２．０以下であると、バリア性に優れる傾向がある。無機薄膜層は、例えば、蒸着法又はスパッタ法によって形成され、蒸着法によって形成された無機蒸着薄膜層であることが好ましい。無機薄膜層の厚さは、１０〜３００ｎｍであることが好ましく、２０〜１００ｎｍであることがより好ましい。無機薄膜層の厚さが１０ｎｍ以上であることにより、均一な膜が得られやすく、ガスバリア性が得られやすくなる傾向がある。一方、無機薄膜層の厚さが３００ｎｍ以下であることにより、無機薄膜層に柔軟性を保持させることができ、成膜後に折り曲げ、引っ張り等の外力により、亀裂等が生じにくくなる傾向がある。
【００３９】
バリア層２４はガスバリア性被覆層を含んでいてもよい。バスバリア性被覆層は下記式（１）で表わされる金属アルコキシド及びその加水分解物からなる群より選択される少なくとも１種を含む組成物から形成されることが好ましい。
Ｍ（ＯＲ１）ｍ（Ｒ２）ｎ−ｍ  ・・・（１）
【００４０】
上記式（１）中、Ｒ１及びＲ２はそれぞれ独立に炭素数１〜８の１価の有機基であり、メチル基、エチル基等のアルキル基であることが好ましい。ＭはＳｉ、Ｔｉ、Ａｌ、Ｚｒ等のｎ価の金属原子を示す。ｍは１〜ｎの整数である。金属アルコキシドとしては、例えば、テトラエトキシシラン［Ｓｉ（ＯＣ２Ｈ５）４］、トリイソプロポキシアルミニウム［Ａｌ（Ｏ−ｉｓｏ−Ｃ３Ｈ７）３］等が挙げられる。金属アルコキシドは、加水分解後、水系の溶媒中において比較的安定であることから、テトラエトキシシラン又はトリイソプロポキシアルミニウムであることが好ましい。金属アルコキシドの加水分解物としては、例えば、テトラエトキシシランの加水分解物であるケイ酸（Ｓｉ（ＯＨ）４）、及び、トリプロポキシアルミニウムの加水分解物である水酸化アルミニウム（Ａｌ（ＯＨ）３）等が挙げられる。これらは、１種だけでなく、複数種を組み合わせて使用することもできる。
【００４１】
上記組成物はさらに水酸基含有高分子化合物を含んでいてもよい。水酸基含有高分子化合物としては、例えば、ポリビニルアルコール、ポリビニルピロリドン及びデンプン等の水溶性高分子が挙げられる。水酸基含有高分子化合物はバリア性の観点からポリビニルアルコールであることが好ましい。これらは、１種だけでなく、複数種を組み合わせて使用することもできる。上記組成物における水酸基含有高分子化合物の含有量は、例えば、１０〜９０質量％である。
【００４２】
ガスバリア性被覆層の厚さは、５０〜１０００ｎｍであることが好ましく、１００〜５００ｎｍであることが好ましい。ガスバリア性被覆層の厚さが５０ｎｍ以上であると、より十分なガスバリア性を得ることができる傾向があり、１０００ｎｍ以下であると、十分な柔軟性を保持できる傾向がある。
【００４３】
バリア層２４が無機薄膜層とガスバリア性被覆層の両方を含む場合、第一フィルム基材１２の表面上に無機薄膜層が形成され、該無機薄膜層の表面上にガスバリア性被覆層が形成されていてもよい。
【００４４】
（第二実施形態）
図３は本発明の第二実施形態に係る光学バリアフィルムの概略断面図である。図３において、光学バリアフィルム２０は、第二フィルム基材１２ａ及びバリア層２４ａを含むバリア複合層２２ａと、光学フィルム１０と、を備える。バリア複合層２２ａは、第一フィルム基材１２とバリア層２４ａとが対向するように、光学フィルム１０上に接着層２６ａを介して形成されている。
【００４５】
光学バリアフィルム２０が第二フィルム基材１２ａを含むバリア複合層２２ａを備えることにより、水蒸気遮断性や酸素遮断性に優れるとともにバリア層等の損傷を一層低減した光学バリアフィルムを実現できる。第二フィルム基材１２ａの材料は第一フィルム基材１２と同様であってもよい。第二フィルム基材１２ａの厚さは、例えば、５μｍ以上５０μｍ以下であることが好ましい。第二フィルム基材１２ａの厚さが５μｍ以上であると、第二フィルム基材１２ａの強度が向上して、例えば、バックライトユニット作製工程等において、第二フィルム基材１２ａの取り扱いが容易となる傾向がある。一方、第二フィルム基材１２ａの厚さが５０μｍ以下であると、基材端面からの水蒸気や酸素の侵入によるバリア性の低下を抑制することができる。
【００４６】
接着層２６ａは接着剤又は粘着剤から形成される。上記接着剤としては、アクリル系接着剤、エポキシ系接着剤、ウレタン系接着剤等が挙げられる。上記接着剤はエポキシ樹脂を含むことが好ましい。接着剤がエポキシ樹脂を含むことにより、光学フィルム１０とバリア複合層２２ａとの密着性を向上させることができる。また、上記粘着剤としては、アクリル系粘着剤、ポリビニルエーテル系粘着剤、ウレタン系粘着剤、シリコーン系粘着剤、でんぷん糊系接着剤等が挙げられる。接着層２６ａの厚さは０．５〜５０μｍであることが好ましく、１〜２０μｍであることがより好ましく、２〜６μｍあることがさらに好ましい。接着層２６ａの厚さが０．５μｍ以上であることにより、光学フィルム１０と光学バリアフィルム２０との密着性が得られやすくなり、上記厚さが５０μｍ以下であることにより、より優れたガスバリア性が得られやすくなる傾向がある。
【００４７】
第二実施形態に係る光学バリアフィルム２０は、例えば、光学フィルム１０とは別に第二フィルム基材１２ａ上にバリア層２４ａを形成してバリア複合層２２ａを作製し、その後、光学フィルム１０とバリア複合層２２ａとを貼り合わせ、必要に応じてエージングを行うことにより得ることができる。第二実施形態に係る光学バリアフィルム２０の製造方法は上記に限定されない。
【００４８】
（第三実施形態）
図４は本発明の第三実施形態に係る光学バリアフィルムの概略断面図である。図４において、光学バリアフィルム２０は、第二フィルム基材１２ａ及びバリア層２４ａを含むバリア複合層２２ａと、光学フィルム１０と、を備える。バリア複合層２２ａは、第一フィルム基材１２と第二フィルム基材１２ａとが対向するように、光学フィルム１０上に接着層２６ａを介して形成されている。
【００４９】
（第四実施形態）
図５は本発明の第四実施形態に係る光学バリアフィルムの概略断面図である。図５において、光学バリアフィルム２０は、第二フィルム基材１２ａ及びバリア層２４ａを含むバリア複合層２２ａと、第三フィルム基材１２ｂ及びバリア層２４ｂを含むバリア複合層２２ｂと、光学フィルム１０と、を備える。バリア複合層２２ａは、第一フィルム基材１２と第二フィルム基材１２ａとが対向するように、光学フィルム１０上に接着層２６ａを介して形成されおり、バリア複合層２２ｂは、バリア層２４ａとバリア層２４ｂとが対向するように、バリア複合層２２ａ上に接着層２６ｂを介して形成されている。
【００５０】
［色変換フィルム］
図６は本発明の一実施形態に係る色変換フィルムの概略断面図である。色変換フィルムは液晶ディスプレイ用バックライトユニットの光源からの光の一部の波長を変換可能なフィルムである。図６において、色変換フィルム３０は、色変換層３２と、色変換層３２を挟むように配置された光学バリアフィルム２０と、を備える。光学バリアフィルム２０は、マット層１４が色変換層３２と反対側を向くように色変換層３２上に配置されている。したがって、色変換フィルム３０はマット層１４の凹凸面１４Ａに由来する凹凸面２０Ａ，２０Ｂを有する。色変換フィルム３０は表面に凹凸面２０Ａ，２０Ｂを有することにより、色変換フィルム３０の凹凸面２０Ａ，２０Ｂ上に他の部材を重ねた場合に、当該他の部材とのブロッキングを抑制することができる。また、色変換フィルム３０を、例えば、バックライトユニットを構成する導光板と重ねても、導光板が突出した微粒子１８によって傷付くことを抑制できる。また、バリア層自身が傷付くことも抑制されることから、色変換層３２に空気及び水蒸気の侵入が適切に低減されて、色変換フィルム３０における色変換性能が長期間に亘って維持される。
【００５１】
本発明に係る色変換フィルムは上記実施形態に限定されない。図６において、色変換フィルム３０は色変換層３２を挟むように二つの保護フィルムが配置されており、二つの保護フィルムの少なくとも一方が光学バリアフィルム２０であればよい。二つの保護フィルムの両方が光学バリアフィルム２０である場合、第一実施形態〜第四実施形態のいずれの実施形態に係る光学バリアフィルムであってもよく、任意に組み合わせて用いてもよい。
【００５２】
色変換層３２は樹脂及び蛍光体を含む。色変換層３２の厚さは数十〜数百μｍである。上記樹脂としては、例えば、光硬化性樹脂又は熱硬化性樹脂を使用することができる。色変換層３２は、発光ナノ結晶（量子ドット）からなる２種類の蛍光体を含むことが好ましい。また、色変換層３２は、１種類の蛍光体を含む蛍光体層と別の種類の蛍光体を含む蛍光体層が２層以上積層されたものであってもよい。２種類の蛍光体には、励起波長が同一のものが選択される。励起波長は、バックライトユニットの光源が照射する光の波長に基づいて選択される。２種類の蛍光体の蛍光色は相互に異なる。光源に青色発光ダイオード（青色ＬＥＤ）を用いる場合、各蛍光色は、赤色及び緑色である。各蛍光の波長、及び光源が照射する光の波長は、カラーフィルタの分光特性に基づき選択される。蛍光のピーク波長は、例えば、赤色で６１０ｎｍであり、緑色で５５０ｎｍである。
【００５３】
次に、蛍光体の粒子構造を説明する。蛍光体としては、特に発光効率の良いコア・シェル型発光ナノ結晶が好適に用いられる。コア・シェル型発光ナノ結晶は、例えば、無機材料を含む材料、好ましくは、無機導体又は半導体材料を含む材料から製造される。
【００５４】
半導体材料としては、例えば、ＩＩ−ＶＩ族、ＩＩＩ−Ｖ族、ＩＶ−ＶＩ族、及びＩＶ族半導体が挙げられる。半導体材料は、より具体的には、例えば、Ｓｉ、Ｇｅ、Ｓｎ、Ｓｅ、Ｔｅ、Ｂ、Ｃ（ダイヤモンドを含む）、Ｐ、ＢＮ、ＢＰ、ＢＡｓ、ＡｌＮ、ＡｌＰ、ＡｌＡｓ、ＡｌＳｂ、ＧａＮ、ＧａＰ、ＧａＡｓ、ＧａＳｂ、ＩｎＮ、ＩｎＰ、ＩｎＡｓ、ＩｎＳｂ、ＡｌＮ、ＡｌＰ、ＡｌＡｓ、ＡｌＳｂ、ＧａＮ、ＧａＰ、ＧａＡｓ、ＧａＳｂ、ＺｎＯ、ＺｎＳ、ＺｎＳｅ、ＺｎＴｅ、ＣｄＳ、ＣｄＳｅ、ＣｄＴｅ、ＨｇＳ、ＨｇＳｅ、ＨｇＴｅ、ＢｅＳ、ＢｅＳｅ、ＢｅＴｅ、ＭｇＳ、ＭｇＳｅ、ＧｅＳ、ＧｅＳｅ、ＧｅＴｅ、ＳｎＳ、ＳｎＳｅ、ＳｎＴｅ、ＰｂＯ、ＰｂＳ、ＰｂＳｅ、ＰｂＴｅ、ＣｕＦ、ＣｕＣｌ、ＣｕＢｒ、ＣｕＩ、Ｓｉ３Ｎ４、Ｇｅ３Ｎ４、Ａｌ２Ｏ３、（Ａｌ，Ｇａ，Ｉｎ）２（Ｓ，Ｓｅ，Ｔｅ）３、及びＡｌ２ＣＯのいずれか一種、又は、これらの２種以上の任意の組合せを含む。
【００５５】
ナノ結晶は、例えば、ｐ型又はｎ型のドーパントを含むことができる。また、ナノ結晶は、例えば、ＩＩ−ＶＩ又はＩＩＩ−Ｖ半導体を含むことができる。ＩＩ−ＶＩ半導体ナノ結晶は、例えば、Ｚｎ、Ｃｄ、及びＨｇなどのＩＩ族の元素と、Ｓ、Ｓｅ、Ｔｅ、及びＰｏなどのＶＩ族の元素との任意の組合せを含む。ＩＩＩ−Ｖ半導体ナノ結晶は、例えば、Ｂ、Ａｌ、Ｇａ、Ｉｎ、及びＴｌなどのＩＩＩ族の元素と、Ｎ、Ｐ、Ａｓ、Ｓｂ、及びＢｉなどのＶ族の元素との任意の組合せを含む。
【００５６】
コア・シェル型発光ナノ結晶は、発光部としての半導体結晶コアが保護膜としてのシェルにより被覆されたものである。例えば、コアにはセレン化カドミウム（ＣｄＳｅ）、シェルには硫化亜鉛（ＺｎＳ）が使用可能である。ＣｄＳｅの粒子の表面欠陥がバンドギャップの大きいＺｎＳにより被覆されることで量子収率が向上する。また、蛍光体は、コアが第一シェル及び第二シェルにより二重に被覆されたものであってもよい。この場合、コアにはＣｄＳｅ、第一シェルにはセレン化亜鉛（ＺｎＳｅ）、第二シェルにはＺｎＳが使用可能である。
【００５７】
色変換層３２は、蛍光体を全て単一の層に分散させた単層構成を有していてもよく、各蛍光体を複数の層に別々に分散させ、これらを積層する多層構成を有していてもよい。
【００５８】
次に、本実施形態の色変換フィルム３０の製造方法について説明する。色変換層３２の形成方法としては、特に限定されず、例えば、特表２０１３−５４４０１８号明細書に記載される方法が挙げられる。バインダー樹脂に蛍光体を分散させ、調製した蛍光体分散液を光学バリアフィルム２０（第一保護フィルム）のマット層１４と反対側の面上に塗布した後、塗布面に別の光学バリアフィルム２０（第二保護フィルム）を、マット層１４が色変換層３２と反対側を向くように貼り合わせ、色変換層３２を硬化することにより、色変換フィルム３０を製造することができる。
【００５９】
［バックライトユニット］
図７は本発明の一実施形態に係るバックライトユニットの概略断面図である。図７において、バックライトユニット４０は、光源４２と、導光板４６と、導光板４６上に配置された色変換フィルム３０と、を備える。色変換フィルム３０は、凹凸面２０Ａ（すなわち、マット層１４の凹凸面１４Ａ）が導光板４６と接するように配置されている。詳細には、バックライトユニット４０は、色変換フィルム３０の凹凸面２０Ａ上に導光板４６及び反射板４４がこの順で配置され、光源４２は上記導光板４６の側方（導光板４６の面方向）に配置される。バックライトユニット４０は、色変換フィルム３０が接する導光板４６が傷付くことを抑制することができる。また、バリア層自身が傷付くことも抑制されることから、色変換層に空気及び水蒸気の侵入が適切に低減されて、バックライトユニットから長期間に亘って良好な白色光を得ることができる。
【００６０】
導光板４６及び反射板４４は、光源４２から照射された光を効率的に反射し、導くものであり、公知の材料が使用される。導光板４６としては、例えば、アクリル、ポリカーボネート、及びシクロオレフィンフィルム等が使用される。導光板４６に使用される材料は、大きな硬度を有しないことが多く、他の部材との接触により傷付きやすい傾向がある。特に、ポリカーボネートは透明性の高さと加工の容易さから一般に使用されるが、表面硬度が低く傷付きやすい。光源４２には、例えば、青色発光ダイオード素子が複数個設けられている。この発光ダイオード素子は、紫色発光ダイオード、又はさらに低波長の発光ダイオードであってもよい。光源４２から照射された光は、導光板４６（Ｄ１方向）に入射した後、反射及び屈折等を伴って色変換層３２（Ｄ２方向）に入射する。色変換層３２を通過した光は、色変換層３２を通過する前の光に色変換層３２で発生した黄色光が混ざることで、白色光となる。
【実施例】
【００６１】
以下、実施例を挙げて本発明を具体的に説明するが、本発明の範囲はこれらに限定されるものではない。
【００６２】
［光学フィルムの作製］
（実施例１）
熱硬化性樹脂１００質量部、微粒子１０質量部、イソシアネート硬化剤８．５質量部、導電性材料２．０質量部、及び、溶剤７０質量部を混合して、マット層組成物を作製した。熱硬化性樹脂にはＤＩＣ社製のアクリル樹脂（商品名：アクリディックＡ−８１４）を用い、微粒子にはポリプロピレン微粒子（平均粒子径３μｍ）を用い、イソシアネート硬化剤にはＤＩＣ社製のポリイソシアネート（商品名：バーノックＤＮ−９８０）を用い、導電性材料には共栄社化学製の四級アンモニウム塩材料（商品名：ライトエステルＤＱ１００）を用い、溶剤には酢酸エチルを用いた。
【００６３】
第一フィルム基材上に、マット層組成物を塗布し、ワイヤーバーコーターによって塗膜を形成した。続いて、この塗膜を８０℃３０秒間加熱して、塗膜を乾燥させた。この乾燥した塗膜に対して、６０℃２日間エージングを行って、実施例１の光学フィルムを作製した。光学フィルムにおけるマット層の厚さは３μｍであった。第一フィルム基材には、帝人デュポンフィルム社製のポリエチレンテレフタレートフィルム（厚さ２５μｍ）を用いた。
【００６４】
（実施例２）
微粒子としてウレタン系微粒子（平均粒子径２μｍ）を用いたこと以外は、実施例１と同様の手法により、実施例２の光学フィルムを作製した。
【００６５】
（実施例３）
微粒子としてウレタン系微粒子（平均粒子径６μｍ）を用いたこと以外は、実施例１と同様の手法により、実施例３の光学フィルムを作製した。
【００６６】
（実施例４）
微粒子としてウレタン系微粒子（平均粒子径１０μｍ）を用いたこと以外は、実施例１と同様の手法により、実施例４の光学フィルムを作製した。
【００６７】
（比較例１）
微粒子としてウレタン系微粒子（平均粒子径１０μｍ）を用いたこと以外は、実施例１と同様の手法により、比較例１の光学フィルムを作製した。
【００６８】
（比較例２）
微粒子としてポリメチルメタクリレート微粒子（平均粒子径５μｍ）を用いたこと以外は、実施例１と同様の手法により、比較例２の光学フィルムを作製した。
【００６９】
（比較例３）
微粒子としてウレタン系微粒子（平均粒子径１５μｍ）を用いたこと以外は、実施例１と同様の手法により、比較例３の光学フィルムを作製した。
【００７０】
（比較例４）
微粒子としてポリカーボネート系微粒子（平均粒子径８μｍ）を用いたこと以外は、実施例１と同様の手法により、比較例２の光学フィルムを作製した。
【００７１】
［評価方法］
（ロックウェル硬さ）
実施例及び比較例に用いた微粒子のロックウェルＭ硬さスケールにおける硬さ（ＨＲＭ）、及び、ロックウェルＲ硬さスケールにおける硬さ（ＨＲＲ）を、ロックウェル硬さ試験機を用いて測定した。なお、ロックウェルＭ硬さスケールにおける硬さ測定において、荷重は９８．０７Ｎ、圧子直径は６．３５ｍｍ、荷重時間は１５秒に設定した。また、ロックウェルＲ硬さスケールにおける硬さ測定において、荷重は９８．０７Ｎ、圧子直径は１２．７ｍｍ、荷重時間は１５秒に設定した。実施例及び比較例に用いた微粒子のロックウェル硬さ（ＨＲＭ及びＨＲＲ）の測定結果を表１に示す。
【００７２】
（表面抵抗率）
実施例及び比較例で得られた光学フィルムのマット層の表面について、高抵抗抵抗率計（商品名：ハイレスターＭＣＰ−ＨＴ２６０、ダイアインスツルメンツ社製）を用い、ＪＩＳ−Ｋ６９１１に準拠して表面抵抗率を測定した。実施例及び比較例で得られた光学フィルムのマット層の表面抵抗率の評価結果を表１に示す。
【００７３】
（傷付け防止性）
実施例及び比較例で得られた光学フィルムを４ｃｍ×４ｃｍの大きさに切り取り、切り取った光学フィルムのマット層とポリカーボネートフィルムとを互いに接するように重ね、室温で２５ｋｇｆ／ｃｍ２の荷重下で３０秒間放置した。その後、光学フィルムとポリカーボネートフィルムとを目視及び顕微鏡によって観察して、下記基準に従って傷付け防止性を評価した。なお、ポリカーボネートフィルムは、バックライトユニットの導光板を模して用意した。ポリカーボネートフィルムの厚みは１８８μｍであった。
Ａ：光学フィルムのマット層及びポリカーボネートフィルムに傷が認められない。
Ｂ：光学フィルムのマット層及びポリカーボネートフィルムの少なくとも一方に傷が認められる。
Ｃ：光学フィルムのマット層及びポリカーボネートフィルムの少なくとも一方に傷が顕著に認められる。
【００７４】
（アンチブロッキング性）
実施例及び比較例で得られた光学フィルムのマット層とポリカーボネートフィルムとを、互いに接するように重ね、温度６０℃、５０ｋｇｆ／ｃｍ２の荷重下で、２時間放置した。その後、光学フィルムとポリカーボネートフィルムとを目視によって観察して、下記基準に従ってアンチブロッキング性を評価した。アンチブロッキング性は、重ねられたフィルム同士の貼り付き難さを示す。ポリカーボネートフィルムは、バックライトユニットの導光板を模して用意した。ポリカーボネートフィルムの厚みは１８８μｍであった。
Ａ：ブロッキングが認められない。
Ｂ：ブロッキングが認められる。
Ｃ：ブロッキングが顕著に認められる。
【００７５】
【表１】
0006641946.tif 000002
【００７６】
実施例１〜４では、アンチブロッキング性に加えて優れた傷付け防止性が得られることが確認された。一方、比較例１〜４では、十分な傷付け防止性が得られないことが確認された。
【００７７】
［光学バリアフィルムの作製］
基材フィルム（ポリエチレンテレフタレートフィルム、厚さ：２５μｍ）の片面上に、下記密着層組成物を塗工して、厚さ０．１μｍの密着層を積層した。次に、密着層の上に、無機薄膜層（シリカ蒸着層）をその厚さが３０ｎｍとなるように物理蒸着法によって積層した。次に、シリカ蒸着層の上に、下記ガスバリア性被覆層組成物を用いたウエットコーティング法によって塗布し、厚さ１μｍのガスバリア性被覆層を形成した。以上にようにして、基材フィルム上に無機薄膜層（シリカ蒸着層）とガスバリア性被覆層とからなるバリア層を備えたバリア複合層となる積層体を２枚作製し、アクリル系粘着剤を介して、これらをバリア層が対向するように貼り合せ、バリア複合層積層体を得た。
【００７８】
密着層組成物は、アクリルポリオールとトリレンジイソシアネートとを酢酸エチルに溶解させて作製した。アクリルポリオールのＯＨ基とトリレンジイソシアネートのＮＣＯ基とは互いに等量となるように、これらを溶解させた。酢酸エチル溶液におけるアクリルポリオールとトリレンジイソシアネートとを合わせた固形分の濃度は５質量％であった。
【００７９】
ガスバリア性被覆層組成物は、以下のようにして作製した。テトラエトキシシラン１０．４ｇを０．１Ｎ（規定濃度）の塩酸８９．６ｇに加え、この塩酸溶液を３０分間撹拌して、テトラエトキシシランを加水分解して、テトラエトキシシランの加水分解溶液を得た。加水分解後の固形分の濃度は、ＳｉＯ２換算で３質量％であった。テトラエトキシシランの加水分解溶液と、ポリビニルアルコールの３質量％水溶液とを混合してガスバリア性被覆層組成物を作製した。テトラエトキシシランの加水分解溶液と、ポリビニルアルコール水溶液との配合比は、質量％換算で５０対５０とした。
【００８０】
実施例で作製した光学フィルムのマット層と反対側の面に、アクリル系粘着剤を介して、上記バリア複合層積層体を貼り合せることで、各実施例に対して光学バリアフィルムを２枚ずつ作製した。
【００８１】
［色変換フィルムの作製］
セレン化カドミウム（ＣｄＳｅ）の粒子に硫化亜鉛（ＺｎＳ）を被覆したコア・シェル構造を有する蛍光体（商品名：ＣｄＳｅ／ＺｎＳ  ５３０、ＳＩＧＭＡ−ＡＬＤＲＩＣＨ社製）を分散媒中に分散して濃度調整することで蛍光体分散液を調製した。上記蛍光体分散液をエポキシ系感光性樹脂と混合して、蛍光体組成物を得た。上記光学バリアフィルムのバリア複合層側の面上に、上記蛍光体組成物を塗布し、１００μｍの厚さを有する色変換層を形成した。
【００８２】
次に色変換層上に、もう１枚の光学バリアフィルムのバリア複合層側の面が色変換層側に向くように配置して積層した後、紫外線照射により色変換層（感光性樹脂）を硬化させることで、実施例で作製した光学フィルムを備えた色変換フィルムを得た。得られた色変換フィルムとポリカーボネートからなる導光板とを重ね、色変換フィルムとＬＥＤ光源と導光板とを備えるバックライトユニットを作製した。作製したバックライトユニットを高温高湿環境下に長時間曝露し、曝露後のバックライトユニットに対してダークスポット発生の有無を評価したところ、ダークスポットの発生は確認されなかった。これは色変換フィルムと他部材を重ねた際にバリア層が傷付けられなかったことによるものと考えられる。
【００８３】
本発明に係る光学フィルムを用いることにより得られる光学バリアフィルムは優れたガスバリア性を有し、これを用いて得られる色変換フィルム及びバックライトユニットは、高温高湿環境下に長期間曝露された場合にもダークスポット等の表示上の欠陥の発生を抑制することができる。
【産業上の利用可能性】
【００８４】
本発明に係る光学フィルムは、他の部材とのブロッキングが防止された上で、マット層及びこれに対向する他の部材の表面に傷が付きにくいことから、電子デバイスの製造に好適に用いられ、特に、高度なガスバリア性が求められる液晶ディスプレイ用バックライトユニットに好適に用いられる。
【符号の説明】
【００８５】
１０…光学フィルム、１２…第一フィルム基材、１４…マット層、１４Ａ…凹凸面、１６…バインダー樹脂、１８…微粒子、２０…光学バリアフィルム、２２ａ，２２ｂ…バリア複合層、２４，２４ａ，２４ｂ…バリア層、３０…色変換フィルム、３２…色変換層、４０…バックライトユニット。
【図１】
0006641946.tif 000003
【図２】
0006641946.tif 000004
【図３】
0006641946.tif 000005
【図４】
0006641946.tif 000006
【図５】
0006641946.tif 000007
【図６】
0006641946.tif 000008
【図７】
0006641946.tif 000009